(57)【要約】【課題】グラファイトを可溶化する方法およびその用途を提供する。【解決手段】本発明の方法は、不活性雰囲気下で実施される下記工程、すなわち、ａ）グラファイトを還元して、グラファイト層間化合物を生じさせる工程と、ｂ）該グラファイト層間化合物を極性非プロトン性溶媒に曝露して、還元グラフェンの溶液を生じさせる工程とを含む。【選択図】図１
2015013803.tif 000002
【特許請求の範囲】
【請求項１】
不活性雰囲気下で実施される以下の２つの工程：
ａ）アルカリ金属によりグラファイトを還元して、グラファイト層間化合物を生じさせる工程と、
ｂ）該グラファイト層間化合物を、２５〜２００の誘電率を有する極性非プロトン性溶媒に曝露して、還元グラフェン溶液を生じさせる工程と
からなることを特徴とする、グラファイトを可溶化する方法。
【請求項２】
前記極性非プロトン性溶媒が下記の式を有する、請求項１に記載の方法。
【化１】
2015013803.tif 000013
（式中、
ｎおよびｍは独立に、１または２であり；
Ｘは、ＯまたはＳを表し：
Ｒ１は、直鎖もしくは分枝鎖Ｃ１〜Ｃ６アルキルもしくはＣ２〜Ｃ６アルケニル基、またはＣ３〜Ｃ６シクロアルキルもしくはＣ５〜Ｃ６シクロアルケニル基を表し；
Ｒ２は、Ｈ、ハロゲン原子、直鎖もしくは分枝鎖Ｃ１〜Ｃ６アルキルもしくはＣ２〜Ｃ６アルケニル基、Ｃ３〜Ｃ６シクロアルキルもしくはＣ５〜Ｃ６シクロアルケニル基、または−ＯＲ基（Ｒは、直鎖もしくは分枝鎖Ｃ１〜Ｃ６アルキルもしくはＣ２〜Ｃ６アルケニル基、Ｃ３〜Ｃ６シクロアルキルもしくはＣ５〜Ｃ６シクロアルケニル基を表す）を表す。）
【請求項３】
前記グラファイト層間化合物が、式ＫＣ８を有する二元化合物の形態である、請求項１または２に記載の方法。
【請求項４】
前記グラファイト層間化合物が、構造Ｍ（Ｓｏｌｖ）ｙＣｘを有する三元化合物の形態である（式中、Ｍは、アルカリ金属イオンであり、Ｓｏｌｖは非プロトン性溶媒分子であり、ｘは、６〜２００の整数を表し、ｙは、０〜４の整数を表す）、請求項１または２に記載の方法。
【請求項５】
前記非プロトン性溶媒が、芳香族または求核性溶媒である、請求項４に記載の方法。
【請求項６】
前記芳香族溶媒がベンゼンまたはトルエンである、請求項５に記載の方法。
【請求項７】
前記求核性溶媒がＴＨＦである、請求項５に記載の方法。
【請求項８】
前記還元工程ａ）を求核性溶媒の存在下に実施する、請求項１乃至５のいずれか１項に記載の方法。
【請求項９】
前記求核性溶媒が、少なくとも１個の酸素原子をその構造が含有する非プロトン性溶媒である、請求項８に記載の方法。
【請求項１０】
前記非プロトン性溶媒がＴＨＦである、請求項９に記載の方法。
【請求項１１】
前記アルカリ金属がカリウムであり、前記溶媒がＴＨＦであり、前記グラファイト層間化合物が、構造Ｋ（ＴＨＦ）ｙＣｘを有する三元化合物である（式中、ｘは６〜２００の整数を表し、ｙは０〜４の整数を表す）、請求項１または４に記載の方法。
【請求項１２】
前記還元工程ａ）が、
アルカリ金属による蒸気相還元とそれに続く少なくとも１個の酸素原子をその構造が含有する非プロトン性溶媒への曝露と、
電気化学的還元と、
非プロトン性溶媒中でのポリアリールアルカリ塩による還元と
からなる群から選択される、請求項１に記載の方法。
【請求項１３】
前記還元工程ａ）が、不活性雰囲気下に、式Ａ＋Ｂ−のポリアリールアルカリ塩をグラファイトに加えることを含み、
Ａ＋は、アルカリイオンのカチオンを表し、
Ｂ−は、多環式芳香族化合物のアニオンを表す、請求項１乃至１０のいずれか１項に記載の方法。
【請求項１４】
前記多環式芳香族化合物が、ナフタレン、ベンゾフェノン、フルオレノン、ベンゾキノンおよびアントラキノンからなる群から選択される、請求項１３に記載の方法。
【請求項１５】
前記極性非プロトン性溶媒がＮ−メチルピロリドンである、請求項１４に記載の方法。
【請求項１６】
前記混合工程ｂ）を−２２〜２０２℃の温度で実施する、請求項１乃至１５のいずれか１項に記載の方法。
【請求項１７】
前記混合工程ｂ）を２０℃〜２５℃の温度で実施する、請求項１６に記載の方法。
【請求項１８】
前記混合工程ｂ）を、機械的もしくは磁気撹拌下に、または音波処理により、または撹拌せずに実施する、請求項１乃至１７のいずれか１項に記載の方法。
【請求項１９】
遠心分離の工程をさらに包含する、請求項１乃至１８のいずれか１項に記載の方法。
【請求項２０】
請求項１乃至１９のいずれか１項に記載の方法により得ることができる還元グラフェン溶液。
【請求項２１】
前記極性非プロトン性溶媒を蒸発させる工程をさらに含む、請求項１乃至１９のいずれか１項に記載の方法。
【請求項２２】
請求項２１に記載の方法により得ることができるグラフェン。
【請求項２３】
複合材料を調製するための請求項２２に記載のグラフェンの使用方法。
【請求項２４】
前記複合材料が、グラフェン溶液とポリマー溶液またはポリマー混合物溶液を混合する工程を含む方法により得られる、請求項２３に記載の使用方法。
【請求項２５】
前記複合材料が、モノマーまたはモノマー混合物をグラフェン溶液中でその場で重合させる工程を含む方法により得られる、請求項２３に記載の使用方法。
【請求項２６】
前記複合材料が、モノマーを１つまたは複数のグラフェン平面に重合グラフトさせる工程を含む方法により得られる、請求項２３に記載の使用方法。
【請求項２７】
グラフェンを、官能基の１個または複数のグラフトにより官能化させる、請求項２３乃至２６のいずれか１項に記載の使用方法。
【請求項２８】
電子部品または超小型電子部品を調製するための請求項２２に記載のグラフェンの使用方法。
【請求項２９】
前記電子部品または超小型電子部品が、キャパシターまたはトランジスターである、請求項２８に記載の使用方法。
【請求項３０】
基材上にグラフェンを堆積させるための請求項２０に記載の還元グラフェン溶液の使用方法。
【請求項３１】
前記堆積を、前記還元グラフェン溶液の単純な堆積により、塗布により、浸漬コーティングにより、またはスピンコーティングにより実施する、請求項３０に記載の使用方法。
【発明の詳細な説明】
【技術分野】
【０００１】
本発明は、複合材料の製造およびグラフェンの精製を包含する、グラファイト層間化合物を可溶化する方法およびその用途に関する。
本発明はより詳細には、前記方法を介して得られるグラフェン溶液およびグラフェン平面ならびにこのようなグラフェン溶液および平面の使用に関する。
【背景技術】
【０００２】
溶液の形態でグラフェンが得られることは、工業的用途の観点から、より特定すると、所定の用途のためにこれらの溶液を加工することに関して、かなり興味深い。特に、このような溶液は、所定の基材の上にグラフェン平面を堆積させるために、グラフェン層を形成するために、または含浸によりグラフェン含有複合材料を製造するために容易に使用することができる。また、このような溶液により、グラフェンを精製する道が開ける。
【０００３】
下記の記載では、角括弧（［］）に挟まれた参照数字は、実施例の後に示されている参考文献のリストを指している。
炭素は、４種の独特な結晶構造または構造ファミリー、即ち、ダイヤモンド、グラファイト、フラーレンおよびカーボンナノチューブを有することが知られている。
【０００４】
カーボンナノチューブのチューブ構造は、独特な機械的、電気的または化学的特性をカーボンナノチューブに付与している。そのために、カーボンナノチューブは、複合材料（参考文献［１］参照）、水素燃料電池（参考文献［２］〜［４］参照）、スーパーキャパシター（参考文献［５］および［６］参照）、触媒（参考文献［７］および［８］参照）およびナノメートルサイズの電子部品またはシステム（参考文献［９］および［１０］参照）において一般に使用されている。
【０００５】
しかしながら、カーボンナノチューブの費用が比較的高いため、工業規模でのその使用が著しく妨げられている。特に、現在では、カーボンナノチューブの調製は、３種の方法、即ち、高温電気アーク、レーザーアブレーションおよび触媒による分解法によって実施されている。電気アーク法は、２個のグラファイト電極を使用し、その間で電気アークを生じさせると、陽極が消費されて、温度が６０００℃に達し得るプラズマを形成する（参考文献［１１］および［１２］参照）。レーザーアブレーション法は、グラファイトターゲットを高エネルギーパルスレーザーまたは連続レーザー放射に曝露することからなる。グラファイトを、小数の原子からなる小さなフラグメントで蒸発させるか、放出させる（参考文献［１３］および［１４］参照）。支持遷移金属の存在下に炭化水素または酸素化化合物を分解させることによるカーボンナノチューブの調製が、文献で報告されている。最も研究されている方法は、主に酸化鉄上であるが（参考文献［１５］参照）、また、Ｎｉ／ＳｉＯ２上でもある（参考文献［１６］参照）、メタンの触媒による分解である。結果として、カーボンナノチューブの価格は非常に高く（１グラム当たりほぼ９０ドル程度かそれ以上）（参考文献［１７］参照）、このことにより、カーボンナノチューブの使用は、トンネル顕微鏡法のための針などの小さなサイズでの用途に限られている。
【０００６】
したがって、科学界は、匹敵する特性を有するが、より簡単に手が届き、より低い費用の別のカーボンナノ材料、即ちグラフェンに対して興味を持っていた。
久しく仮想物体と考えられていたグラフェンまたはグラファイトベースの平面が最近、ノボセロフ（Ｎｏｖｏｓｅｌｏｖ）らの研究によって、現実のものとなった（参考文献［１８］および［１９］参照）。これらは、この特異な物体の電気的特性を記載している。
【０００７】
グラファイトは、電子供与体または受容体との層間化合物（グラファイト層間化合物またはＧＩＣ）をもたらすことが知られている（参考文献［２０］参照）。式Ｍ（ＴＨＦ）Ｃ２４を有する三元化合物は、早くも１９６５年に、ＴＨＦ中で多環芳香族分子アルカリ塩でグラファイトを還元することにより得られている（参考文献［２１］参照）。
【０００８】
２００４年以来およびノベソロフ（Ｎｏｖｅｓｏｌｏｖ）の出版以来、物理学界は、グラフェンまたはグラファイト単離平面の電気的特性に関して熱烈な関心を示している（参考文献［２２］参照）。ノボセロフ（Ｎｏｖｏｓｅｌｏｖ）らの剪断剥離法では、少数の単離平面しか得られない。加えて、このような平面は表面上で安定化され、このことにより、例えば、これらをマトリックスに集積するための後続での取り扱いが妨げられる。
【０００９】
しかしながら現在、グラファイトを可溶化する方法は存在せず、したがって、グラフェン溶液そのものは、全く得られないままである。
主に、グラファイト官能化により（参考文献［２３］参照）、または酸化グラファイトの官能化により（参考文献［２４］および［２５］参照）、グラファイトを可溶化するいくつかの試みが報告されている。
【００１０】
しかしながら、このような方法の欠点の１つは、生じるグラファイト平面が官能化されていて、変性されていることである。
【発明の概要】
【発明が解決しようとする課題】
【００１１】
したがって、当該技術分野で知られているこれらの問題、欠点および障害を改善するグラファイトを可溶化する方法、より特定すると、所定の用途のためにグラフェンを加工し、複合材料の製造経費を低減し、大量かつ高純度でのグラフェンの入手を改善するために容易に使用することができるグラフェン溶液を得ることを可能にする方法が真に必要とされている。
【課題を解決するための手段】
【００１２】
本発明は特に、不活性雰囲気下で実施される下記の２つの工程を包含することを特徴とするグラファイトを可溶化する方法を提供することにより、このような必要を満たすことを目的としている：
ａ）アルカリ金属によりグラファイトを還元して、グラファイト層間化合物を生じさせる工程、および
ｂ）該グラファイト層間化合物を極性非プロトン性溶媒に曝露して、還元グラフェンの溶液を生じさせる工程。
【００１３】
本発明では、アルカリ金属は、本発明の実行を可能にする任意のアルカリ金属であってよい。例えば、リチウム、ナトリウム、カリウム、ルビジウムおよびセシウムからなる群で選択することができる。より特定すると、アルカリ金属は、リチウム、ナトリウムまたはカリウムであってよい。好ましくは、アルカリ金属は、カリウムである。
【００１４】
本明細書で使用される場合、「アルカリ金属による還元」とは、アルカリ金属が関与している還元を指す。したがって、還元を、例えば、蒸気相のアルカリ金属の存在下に、そのまま実施することができる。アルカリ金属の存在下での還元法は、当該技術分野でよく知られている。当業者であれば、例えば、蒸気相のアルカリ金属の存在下に、還元方法を実行するために適した実験条件を特定する方法を知っているであろう。例えば、当業者は参考文献［２０］に記載されている方法を引用することができる。
【００１５】
別の実施形態では、還元を、アルカリ金属から得られるアルカリ金属塩の存在下に実施
する。例えば、還元を、式Ａ＋Ｂ−（式中、Ａ＋は、アルカリ金属イオンのカチオンを表し、Ｂ−は、多環式芳香族化合物のアニオンを表す）を有するポリアリールアルカリ塩の存在下に実施することができる。このようなポリアリールアルカリ塩およびその調製方法は、例えば、（参考文献［２１］、［２０］、［４１］に記載されている。
【００１６】
１実施形態では、多環式芳香族化合物は、ナフタレン、ベンゾフェノン、フルオレノン、ベンゾキノンおよびアントラキノンからなる群から選択される。ある種の実施形態では、多環式芳香族化合物は、ナフタレンである。ある種の実施形態では、ポリアリールアルカリ塩は、ポリアリールカリウム塩（即ち、式Ａ＋Ｂ−の塩（式中、Ａ＋はＫ＋を表す））である。有利には、式Ａ＋Ｂ−のポリアリールアルカリ塩は、ナフタレンカリウム塩（Ｎａｐｈ−Ｋ＋）である。
【００１７】
別の実施形態では、還元を、電気化学により実施し、この場合、グラファイトを、陰極として使用し、アルカリ金属をアルカリ塩の形態で使用する。グラファイトの電気化学的還元は、溶液中に存在するアルカリ金属イオンの挿入を伴って生じる。
【００１８】
「グラファイト層間化合物」または「ＧＩＣ」は、本明細書で使用される場合、少なくとも２個の個々に負または正に荷電しているグラフェン平面を含み、正または負の対イオンが侵入している化合物を指す。グラファイトアルカリ塩は、グラフェン平面が負に荷電していて、対イオンがアルカリ金属イオンであるＧＩＣの特定の例である。ＧＩＣは、式ＭＣｘを有する二元化合物の形態であってよい（式中、Ｍは、アルカリ金属の正の対イオン（Ｍ＋）を表し、ｘは、６〜２００の整数を表す）。より特定すれば、アルカリ金属は、カリウムであってよい。例えば、ＧＩＣは、式ＫＣ８を有する二元化合物であってよい。
【００１９】
別の実施形態では、ＧＩＣは、式Ｍ（Ｓｏｌｖ）ｙＣｘを有する三元化合物の形態であってよく、式中、Ｍは、アルカリ金属イオン（Ｍ＋）であり、Ｓｏｌｖは非プロトン性溶媒分子であり、ｘは、６〜２００の整数を表し、ｙは、０〜４の整数を表す。溶媒分子は、芳香族溶媒分子（例えば、ベンゼンもしくはトルエン）または求核性溶媒分子（例えば、ＴＨＦなどの少なくとも１個の酸素原子をその構造が含有する溶媒）であってよい。例えば、ＧＩＣは、式Ｋ（ＴＨＦ）Ｃ２４またはＫ（ＴＨＦ）２Ｃ２４を有する三元化合物であってよい。
【００２０】
「還元グラフェン」は、本明細書で使用される場合、１個または複数の個々に負に荷電しているグラフェン平面を指す。負電荷は、グラフェン平面を形成している炭素原子に非局在化している。
【００２１】
ある種の例示的な実施形態では、還元工程ａ）を、溶媒の存在下に実施する。例えば、溶媒は、求核性溶媒であってよい。例えば、求核性溶媒は、少なくとも１個の酸素原子をその構造が含有する非プロトン性溶媒、例えば、ＴＨＦであってよい。
【００２２】
ある種の実施形態では、グラファイト層間化合物は、式ＭＣｘの二元化合物の形態である（式中、Ｍは、アルカリ金属の正の対イオン（Ｍ＋）を表し、ｘは、６〜２００の整数を表す）。より特定すれば、アルカリ金属は、カリウムであってよい。例えば、グラファイト層間化合物は、式ＫＣ８の二元化合物であってよい。
【００２３】
ある種の実施形態では、グラファイト層間化合物は、構造Ｍ（Ｓｏｌｖ）ｙＣｘを有する三元化合物の形態である（式中、Ｍは、アルカリ金属イオンであり、Ｓｏｌｖは、少なくとも１個の酸素原子をその構造が含有する求核性溶媒であり、ｘは、６〜２００の整数を表し、ｙは、０〜４の整数を表す）。例えば、アルカリ金属は、カリウムであってよく
、溶媒は、ＴＨＦであってよく、グラファイト層間化合物は、構造Ｋ（ＴＨＦ）ｙＣｘを有する三元化合物であってよい（式中、ｘは６〜２００の整数を表し、ｙは０〜４の整数を表す）。ある種の実施形態では、グラファイト層間化合物は、構造Ｋ（ＴＨＦ）Ｃ２４またはＫ（ＴＨＦ）２Ｃ２４を有する三元化合物である。
【００２４】
ある種の実施形態では、還元工程は、蒸気相のアルカリ金属による還元、それに続く、非プロトン性溶媒への曝露と、電気化学的還元と、非プロトン性溶媒中でのポリアリールアルカリ塩による還元からなる群から選択される。例えば、溶媒は、ベンゼンまたはトルエンなどの芳香族溶媒であってよい。溶媒は、ＴＨＦなどの少なくとも１個の酸素原子をその構造が含有する非プロトン性溶媒であってよい。
【００２５】
ある種の実施形態では、還元工程ａ）は、不活性雰囲気下に、式Ａ＋Ｂ−を有するポリアリールアルカリ塩をグラファイトに加えることを含み、ここで：
Ａ＋は、アルカリ金属イオンのカチオンを表し、
Ｂ−は、多環式芳香族化合物のアニオンを表す。
【００２６】
１実施形態では、多環式芳香族化合物は、ナフタレン、ベンゾフェノン、フルオレノン、ベンゾキノンおよびアントラキノンからなる群から選択される。
ある種の実施形態では、混合工程ｂ）で使用される極性非プロトン性溶媒は、誘電率２５〜２００を有する。
【００２７】
混合工程ｂ）で使用される極性非プロトン性溶媒は、下記の構造（Ｉ）を有してよい
【００２８】
【化１】
2015013803.tif 000003
式中、
ｎおよびｍは独立に、１または２であり；
Ｘは、ＯまたはＳを表し：
Ｒ１は、Ｈ、直鎖もしくは分枝鎖Ｃ１〜Ｃ６アルキルもしくはＣ２〜Ｃ６アルケニル基、またはＣ３〜Ｃ６シクロアルキルもしくはＣ５〜Ｃ６シクロアルケニル基を表し；
Ｒ２は、Ｈ、ハロゲン原子、直鎖もしくは分枝鎖Ｃ１〜Ｃ６アルキルもしくはＣ２〜Ｃ６アルケニル基、Ｃ３〜Ｃ６シクロアルキルもしくはＣ５〜Ｃ６シクロアルケニル基または−ＯＲ基（Ｒは、直鎖もしくは分枝鎖Ｃ１〜Ｃ６アルキルもしくはＣ２〜Ｃ６アルケニル基、Ｃ３〜Ｃ６シクロアルキルもしくはＣ５〜Ｃ６シクロアルケニル基を表す）を表す。
【００２９】
有利には、式（Ｉ）の極性非プロトン性溶媒では、Ｒ１は、直鎖もしくは分枝鎖Ｃ１〜Ｃ６アルキルもしくはＣ２〜Ｃ６アルケニル基、またはＣ３〜Ｃ６シクロアルキル基もしくはＣ５〜Ｃ６シクロアルケニル基を表してよい。
【００３０】
混合工程ｂ）で使用される極性非プロトン性溶媒は、下記の構造（ＩＡ）を有してよい：
【００３１】
【化２】
2015013803.tif 000004
式中、Ｘ、ｍ、Ｒ１およびＲ２は、上記で定義される通りである。
【００３２】
有利には、式（ＩＡ）を有する極性非プロトン性溶媒では、Ｒ１は、直鎖もしくは分枝鎖Ｃ１〜Ｃ６アルキルもしくはＣ２〜Ｃ６アルケニル基、またはＣ３〜Ｃ６シクロアルキルもしくはＣ５〜Ｃ６シクロアルケニル基を表してよい。
【００３３】
有利には、式（ＩＡ）を有する極性非プロトン性溶媒では：
Ｘは、ＯまたはＳを表してよく；かつ／または
Ｒ１は、直鎖もしくは分枝鎖Ｃ１〜Ｃ４アルキルもしくはＣ２〜Ｃ３アルケニル基、またはＣ５〜Ｃ６シクロアルキルもしくはＣ５〜Ｃ６シクロアルケニル基を表してよく；かつ／または
ｍは、１であってよく；かつ／または
Ｒ２は、Ｈ、ハロゲン原子または直鎖もしくは分枝鎖Ｃ１〜Ｃ４アルキル基を表してよい。
【００３４】
例えば、式（ＩＡ）を有する極性非プロトン性溶媒では、Ｒ１は、メチル、エチル、ｎ−プロピル、ビニルまたはシクロヘキシルを表してよい。
例えば、極性非プロトン性溶媒は、下記の式を有してよい：
【００３５】
【化３】
2015013803.tif 000005
式中、Ｘは、ＯまたはＳを表し、Ｒ１は、直鎖もしくは分枝鎖Ｃ１〜Ｃ６アルキルもしくはＣ２〜Ｃ６アルケニル基、またはＣ３〜Ｃ６シクロアルキルもしくはＣ５〜Ｃ６シクロアルケニル基を表す。
【００３６】
例えば、Ｒ１は、直鎖もしくは分枝鎖Ｃ１〜Ｃ４アルキルもしくはＣ２〜Ｃ３アルケニル基、またはＣ５〜Ｃ６シクロアルキルもしくはＣ５〜Ｃ６シクロアルケニル基を表してよい。例えば、Ｒ１は、メチル、エチル、ｎ−プロピル、ビニルまたはシクロヘキシルを表す。
【００３７】
例えば、式（ＩＡ）を有する極性非プロトン性溶媒では、Ｘは、Ｏを表し、工程ｂ）で使用される極性非プロトン性溶媒は、Ｎ−メチル−２−ピロリジノン（ＮＭＰ）、Ｎ−エチル−２−ピロリジノン、Ｎ−シクロヘキシル−２−ピロリジノンまたはＮ−ビニル−２
−ピロリジノンである。
【００３８】
１実施形態では、式（ＩＡ）を有する極性非プロトン性溶媒では、Ｘは、Ｓを表し、工程ｂ）で使用される極性非プロトン性溶媒は、Ｎ−メチル−２−ピロリジンチオン（ＮＭＰ）、Ｎ−エチル−２−ピロリジンチオン、Ｎ−シクロヘキシル−２−ピロリジンチオンまたはＮ−ビニル−２−ピロリジンチオンである。
【００３９】
混合工程ｂ）で使用される極性非プロトン性溶媒は、下記の構造（ＩＢ）を有し得る：
【００４０】
【化４】
2015013803.tif 000006
式中、ｍは、１または２を表し；
Ｘは、ＯまたはＳを表し：
Ｒ１は、Ｈ、直鎖もしくは分枝鎖Ｃ１〜Ｃ６アルキルもしくはＣ２〜Ｃ６アルケニル基、またはＣ３〜Ｃ６シクロアルキルもしくはＣ５〜Ｃ６シクロアルケニル基を表し；
Ｒ２は、Ｈ、ハロゲン原子、直鎖もしくは分枝鎖Ｃ１〜Ｃ６アルキルもしくはＣ２〜Ｃ６アルケニル基、Ｃ３〜Ｃ６シクロアルキルもしくはＣ５〜Ｃ６シクロアルケニル基または−ＯＲ基（Ｒは、直鎖もしくは分枝鎖Ｃ１〜Ｃ６アルキルもしくはＣ２〜Ｃ６アルケニル基、Ｃ３〜Ｃ６シクロアルキルもしくはＣ５〜Ｃ６シクロアルケニル基を表す）を表す。
【００４１】
有利には、式（ＩＢ）を有する極性非プロトン性溶媒では、Ｒ１は、直鎖もしくは分枝鎖Ｃ１〜Ｃ６アルキルもしくはＣ２〜Ｃ６アルケニル基、またはＣ３〜Ｃ６シクロアルキルもしくはＣ５〜Ｃ６シクロアルケニル基を表してよい。
【００４２】
有利には、式（ＩＢ）を有する極性非プロトン性溶媒では：
Ｘは、ＯまたはＳを表してよく；かつ／または  Ｒ１は、直鎖もしくは分枝鎖Ｃ１〜Ｃ４アルキルもしくはＣ２〜Ｃ３アルケニル基またはＣ５〜Ｃ６シクロアルキル基もしくはＣ５〜Ｃ６シクロアルケニル基を表してよく；かつ／または
ｍは、１を表してよく；かつ／または
Ｒ２は、Ｈ、ハロゲン原子または直鎖もしくは分枝鎖のＣ１〜Ｃ４アルキル基を表してよい。
【００４３】
例えば、式（ＩＢ）を有する極性非プロトン性溶媒では、Ｒ１は、メチル、エチル、ｎ−プロピル、ビニルまたはシクロヘキシルを表してよい。
例えば、極性非プロトン性溶媒は、下記の式のいずれか一つを有する：
【００４４】
【化５】
2015013803.tif 000007
式中、
Ｘは、ＯまたはＳを表し；Ｒ１は、直鎖もしくは分枝鎖Ｃ１〜Ｃ６アルキルもしくはＣ２〜Ｃ６アルケニル基、またはＣ３〜Ｃ６シクロアルキルもしくはＣ５〜Ｃ６シクロアルケニル基を表し；
Ｒ２は、Ｈ、ハロゲン原子、直鎖もしくは分枝鎖Ｃ１〜Ｃ６アルキルもしくはＣ２〜Ｃ６アルケニル基またはＣ３〜Ｃ６シクロアルキルもしくはＣ５〜Ｃ６シクロアルケニル基または−ＯＲ基を表し、Ｒは、直鎖または分枝鎖Ｃ１〜Ｃ６アルキルまたはＣ２〜Ｃ６アルケニル基を表す］。例えば、Ｒ１は、直鎖もしくは分枝鎖Ｃ１〜Ｃ４アルキルもしくはＣ２〜Ｃ６アルケニル基、またはＣ５〜Ｃ６シクロアルキルもしくはＣ５〜Ｃ６シクロアルケニル基を表し；
Ｒ２は、Ｈ、ハロゲン原子または直鎖もしくは分枝鎖Ｃ１〜Ｃ４アルキル基を表す。
【００４５】
例えば、Ｒ１は、メチル、エチル、ｎ−プロピル、ビニルまたはシクロヘキシルを表し、Ｒ２は、Ｈ、メチル、エチル、ｎ−プロピル、ビニルまたはシクロヘキシルを表す。例えば、Ｒ１およびＲ２は同一である。例えば、Ｒ１およびＲ２は異なる。例えば、Ｒ１およびＲ２は、メチル基を表す。
【００４６】
例えば、式（ＩＢ）を有する極性非プロトン性溶媒では、ＸはＯを表し、工程ｂ）で使用される極性非プロトン性溶媒は、Ｎ−メチル−２−ピペリジノン、１，３−ジメチル−２−ピペリジノン、１，５−ジメチル−２−ピペリジノン、Ｎ−エチル−２−ピペリジノン、Ｎ−プロピル−２−ピペリジノン、Ｎ−シクロヘキシル−２−ピペリジノンまたはＮ−ビニル−２−ピペリジノンである。
【００４７】
１実施形態では、式（ＩＢ）を有する極性非プロトン性溶媒では、ＸはＳを表し、工程ｂ）で使用される極性非プロトン性溶媒は、Ｎ−メチル−２−ピペリジンチオン、１，３−ジメチル−２−ピペリジンチオン、１，５−ジメチル−２−ピペリジン−チオン、Ｎ−エチル−２−ピペリジンチオン、Ｎ−プロピル−２−ピペリジン−チオン、Ｎ−シクロヘキシル−２−ピペリジンチオンまたはＮ−ビニル−２−ピペリジンチオンである。
【００４８】
例えば、極性非プロトン性溶媒は、Ｎ−メチルピロリドンまたはスルホランであってよい。特定の実施形態では、極性非プロトン性溶媒は、Ｎ−メチルピロリドン（ＮＭＰ）である。
【００４９】
本文献中、Ｎ−メチルピロリドン、Ｎ−メチル−２−ピロリドンおよびＮＭＰとの用語は、互換的であり、下記の式を有する同じ溶媒を意味する：
【００５０】
【化６】
2015013803.tif 000008
ある種の実施形態では、混合工程ｂ）を−２２〜２０２℃の温度で実施する。例えば、混合工程ｂ）を２０〜２５℃の温度で実施する。
【００５１】
一般的に述べると、本発明の方法は、より特定すると混合工程ｂ）は、撹拌しながら、または撹拌せずに実行することができる。撹拌系を使用する場合、機械的もしくは磁気撹拌系または音波処理であってよい。ある種の実施形態では、方法を機械的に撹拌しながら実施する。他の実施形態では、方法を磁気的に撹拌しながら実施する。
【００５２】
本発明の方法を音波処理を含む撹拌系を用いて実行することができるが、音波処理は必要ではないことを特記すべきである。実際に、本方法の顕著な利点は、これが、音波処理の使用を回避することをまさに可能にする、中性グラファイトから出発しての穏やかな溶解方法に基づくことにある。したがって、本発明の方法は、大きなサイズのグラフェン平面を得ることを可能にする。
【００５３】
本発明の方法の特定の実施形態では、濾過工程（ａ１）を、工程（ａ）の後、工程（ｂ）の前に行うことができる。例えば、方法の工程（ａ）が、アルカリ金属から得られるアルカリ金属塩の存在下での還元を伴う場合、濾過により、液相（例えば、Ｋ＋Ｎａｐｈｔ−のＴＨＦ溶液）を、グラファイト層間化合物を含む固相から分離することができ、還元されなかった何らかのグラファイトから恐らく、分離することができる。生じたアルカリ金属が侵入しているグラファイトを適切な溶媒で１回または複数回すすぐことができる。例えば、濾過工程（ａ１）の後に、グラファイト層間化合物を、工程（ａ）のために使用された溶媒と同じ溶媒、例えば、ＴＨＦですすぐことができる。次いで、こうしてすすがれたグラファイト層間化合物を工程（ｂ）の前に乾燥させることができる。
【００５４】
ある種の実施形態では、方法はさらに、還元グラフェン溶液の非溶解フラクションを分離することを可能にする遠心分離工程（ｂ１）を工程（ｂ）の後に含む。当業者であれば、透明な、即ち検出可能な凝集体を包含しない還元グラフェン溶液を得るために適した遠心分離条件を決定する方法を知っているであろう。例えば、遠心分離を、１００〜２０００００ｇで０．１〜２４時間実施することができる。ある種の実施形態では、遠心分離工程を２８００ｇで１時間実施する。
【００５５】
１実施形態では、遠心分離の間に、溶液中の凝集体の存在を肉眼で検査する。したがって、溶液の試料を様々な間隔で遠心分離の間に取り出し、遠心分離がいつ透明な溶液（即ち、肉眼で見える凝集体を伴わない）をもたらすことになるかを決定することができる。肉眼検査により、最小サイズ１／１０ミリメートル（１００マイクロメートル）程度の起こり得る凝集体を検出することが可能である。
【００５６】
１実施形態では、遠心分離の間に、溶液中の凝集体の存在を、光学顕微鏡を使用して検査する。例えば、溶液の試料を様々な間隔で遠心分離工程の間に取り出し、遠心分離が透明な溶液（即ち、光学顕微鏡で見える凝集体を伴わない）をもたらしているかどうかを決定することができる。光学顕微鏡検査により、最小サイズ１マイクロメートル程度の起こり得る凝集体を検出することが可能である。ある種の実施形態では、溶液試料を、倍率２
０〜１００倍の光学顕微鏡で分析することができる。
【００５７】
ある種の実施形態では、方法はさらに、所定の基材上に還元グラフェン平面を堆積させる工程を含む。好ましくは、この堆積工程を不活性雰囲気下で実施する。堆積を行い、溶媒を除去したら、基材を大気に曝すことができる：すると、グラフェン平面は表面と相互作用して、中性状態へと再酸化された後にも表面上で安定なままである（図３参照）。
【００５８】
グラフェン堆積工程は、グラフェン溶液量を基材に単純に堆積させ、続いて、工程（ｂ）で使用された極性非プロトン性溶媒を蒸発させて、グラフェン平面を単離することにより実施することができる。例えば、本発明による還元グラフェン溶液を所定の基材に堆積させ、不活性雰囲気下に溶媒を蒸発させることができる。こうして、極性非プロトン性溶媒を蒸発させた後に、基材上に堆積されたグラフェン平面を得ることができる。
【００５９】
グラフェン堆積はまた、例えば、グラフェン溶液層を所定の基材に堆積させることができるブラシまたは任意の他の道具を使用しての塗布により実施することもできる。
グラフェン堆積はまた、浸漬コーティングにより実施することもできる。例えば、基材をグラフェン溶液に、グラフェン平面を基材表面に吸着させることができる多少の時間浸漬させることができる。次いで、基材を溶液から、好ましくは均一な被覆が得られるように一定の速度で取り出し、次いで、溶媒を蒸発させる。
【００６０】
グラフェン堆積はまた、スピンコーティングにより実行することができる。例えば、グラフェン溶液の液滴を回転している基材上に、場合によっては高温で堆積させることができる。好ましくは、回転を、全工程の間一定に維持して、均一なコーティングが得られるようにし、次いで、溶媒を蒸発させる。スピンコーティングを高温で実施する場合、温度は１０〜２００℃であってよい。
【００６１】
グラフェン堆積はまた、溶液の液滴の堆積および乾燥（液滴キャスティング）により実行することもできる。例えば、グラフェン溶液の液滴を基材に堆積させることができる。次いで、溶媒液滴を、場合によって、蒸発させる溶媒に応じた高い温度で蒸発させることができる。
【００６２】
このような方法は、基材の性質、基材とグラフェン平面との相互作用、溶媒による基材のぬれ性および当業者が認める他の関連するパラメーターなどのパラメーターに応じて実験条件を適合させる方法を知っている当業者には周知である。
【００６３】
使用することができる基材には、非限定的であるが、セラミック、金属、ガラス、シリカ、輝水鉛鉱（ＭｏＳ２）、雲母、グラファイトおよび／またはプラスチックが包含される。１実施形態では、基質は、カーボンナノチューブまたはグラフェン平面を堆積させるために使用されるか、それに合わせた任意の知られている基材であってよい。例えば、基材は、ＨＯＰＧ（高配向熱分解グラファイト）、Ｓｉ／ＳｉＯ２、雲母またはＭｏＳ２であってよい。
【００６４】
ある種の実施形態では、基材を、グラフェンを堆積させる前に官能化または変性することができる。特に、本発明の方法は、グラファイトをアルカリ金属で還元することにより得られたグラファイト層間化合物の溶解を伴う（工程ｂ）。グラファイト層間化合物は、アルカリ金属カチオンが侵入している負に荷電したグラフェン平面からなる。したがって、本発明の方法により極性非プロトン性溶媒中に溶解したグラフェンは、負に荷電しているシートの形態で存在する。静電的相互作用が、基材表面の状態によっては、堆積工程でグラフェンシートと基材との間を妨害し得る。より特定すれば、基材が表面上に負の電荷を含む場合、好ましくない相互作用が生じることがある。
【００６５】
例えば、還元グラフェンシートの剥離面に存在するアルカリ金属カチオンとのイオン交換に関与し得るカチオンを含有するイオン溶液に基材を曝して、基材表面が、工程ｂ）から生じた還元グラフェン溶液と接触した場合に、基材表面の陽性分極が生じるようにすることにより、基材表面の変性を実施することができる。例えば、基材表面を、イオン溶液への浸漬コーティングにより変性することができる。次いで、基材を乾燥させて、還元グラフェン溶液を堆積させる前に、イオン溶液の溶媒を蒸発させる。
【００６６】
当業者であれば、この目的のために適切なイオン溶液を選択する方法を知っているであろうし、例えば、参考文献［４６］から、この概念を実施するための例示的な還元に関して引用することができる。
【００６７】
例えば、工程ａ）のアルカリ金属がカリウムである場合、ＮｉＣｌ２水溶液を使用することができる。ＮｉＣｌ２溶液中で基材を浸漬コーティングした後に、基材を乾燥させることができる（例えば、真空下に、場合によって、水の蒸発を加速するために温度を上昇させることにより）。こうすると、還元グラフェン溶液を堆積させた後に、基材表面に先に堆積されたＮｉ２＋イオンが、工程ｂ）から生じた還元グラフェンシートの剥離面に存在するカリウムイオン（Ｋ＋）とのイオン交換に関与し得る。
【００６８】
基材はまた、化合物の単分子層を堆積させて、疎水性表面を得ることにより変性することもできる。例えば、当業者によく知られているプロトコルに従って、基材（例えば、雲母）をポリリシン層でコーティングすることができる。
【００６９】
基材の他のタイプの表面変性も考えることができる。一般的に述べると、当業者に知られている任意の表面変性方法を使用することができる。変性タイプの選択は、基材の性質、グラフェンを可溶化するために使用される極性非プロトン性溶媒およびグラフェン堆積物の質を改善するための基材表面での所望の物理化学的相互作用に左右される。
【００７０】
工程ａ）およびｂ）の方法は常に、不活性雰囲気下に実施する。本明細書で使用される場合、「不活性雰囲気」は、還元グラフェン平面から中性グラフェン平面への再酸化を促進することのないガスまたはガス混合物を指す。例えば、方法を酸素ガス不含のガス雰囲気下に実施する。特には、方法を、アルゴンまたは窒素雰囲気下に実施することができる。
【００７１】
したがって、本発明はまた、本発明による方法により得ることができるグラフェンを提供する。グラフェンは、単離グラフェン平面および／またはグラフェンストリップの形態であってよい。例えば、グラフェン平面を基材に堆積させることができるか、または他の物質と混合することができる。
【００７２】
本発明はまた、複合材料を調製するための、本発明の方法により得ることができるグラフェンまたはグラフェン溶液の使用に関する。
１実施形態では、複合材料を、グラフェン溶液とポリマー溶液またはポリマー混合物を混合する工程を包含する方法により得る。
【００７３】
１実施形態では、複合材料を、グラフェン溶液中でモノマーまたはモノマー混合物をその場で重合させる工程を含む方法により得る。このようなポリマーおよびそれを調製する方法は、例えば、参考文献［２６］〜［２９］に記載されている。
【００７４】
１実施形態では、複合材料を、１種または複数のモノマーを１つまたは複数のグラフェン平面に重合グラフトする工程を含む方法により得る。重合グラフト法は、当該技術分野
ではよく知られている。当業者であれば、モノマーを１つまたは複数のグラフェン平面に重合グラフトするために適した実験条件を特定する方法を知っているであろう。
【００７５】
ある種の実施形態では、１種または複数のポリマーと会合させる前に、グラフェンに１つまたは複数の官能基をグラフトする。本文脈では、「会合」とは、単なる混合によるか、グラフトされたグラフェン溶液中でのモノマーまたはモノマー混合物のその場での重合によるか、または１つまたは複数のグラフトされたグラフェン平面への１種または複数のモノマーの重合グラフトによる、グラフトされたグラフェンと１種または複数のポリマーとの組合せを指す。グラフェンへの前記官能基の結合を、当業者に知られている有機化学の任意の適切な方法により、例えば、参照文献［２３］および／または［３１］に記載されている方法により実施することができる。例えば、ポリエチレングリコール基または酸基をグラフトすることにより、これを行うことができる。このようなグラフトは、（ｉ）単離グラフェン平面の官能化を可能にし、（ｉｉ）グラフェン平面間の相互作用を高め（ファンデルワールスタイプの結合、疎水性結合または水素結合）、および／または（ｉｉｉ）グラフェン平面と、それらが会合している１種または複数のポリマーとの相互作用を高めることができ、これらは、このようなグラフェン平面を含む複合材料を強化する利点を有し得る。
【００７６】
本発明では、ポリマーは、本発明を実施するための還元を可能にする任意のポリマーであってよい。例えば、ポリスチレン；ポリオレフィン、例えば、ポリエチレン、ポリプロピレン、ポリ（アルファ−オレフィン）、ポリイソブテンおよびポリプロピレン；ポリエーテル；ポリエステル；ポリアミド；ポリアクリルアミド；ポリアクリレート；ポリシラン；ポリシロキサンからなる群から選択することができる。
【００７７】
本発明では、ポリマーは、直鎖ブロックコポリマーまたはランダムコポリマーであってよい。当業者であれば、必要／所望の特性を有する複合材料を得るために適した実験条件および使用される１種または複数のポリマーを特定する方法は知っているであろう。例えば、当業者は、カーボンナノチューブおよびポリマーまたはポリマー混合物からの複合材料の調製を記載している参考文献［４２］および／または参考文献［４３］に記載されている方法を引用することができる。当業者であれば、これらの文献に記載されている方法を、本出願の方法により得ることができるグラフェンから複合材料を調製するために適合させる方法を知っているであろう。１種または複数のポリマーを選択して、グラフェン／ポリマーの表面相互作用を最適化し、ポリマーマトリックスへのグラフェンのより良好な分散を可能にすることができる。このような材料は例えば、塗料または溶媒配合物で、コーティングで、または添加物もしくは帯電防止材として使用することができる。
【００７８】
「ブロックコポリマー」は、本明細書で使用される場合、１種を超える種類のモノマーを含む配列したポリマーを指す。ブロックコポリマーでは、同一種のモノマーが一緒に群になっている。このようなポリマーおよびそれを調製する方法は、例えば、参考文献［２６］または参考文献［２７］に記載されている。
【００７９】
「ランダムコポリマー」は、本明細書で使用される場合、その反応性および濃度に応じて、様々なモノマーが混合しているポリマーを指す。このようなポリマーおよびそれを調製する方法は、例えば、参考文献［２８］または参考文献［２９］に記載されている。
【００８０】
本発明では、ブロックコポリマーが関与している場合、これは、例えば、制御ラジカル重合もしくはリビングアニオン重合もしくはリビングカチオン重合により合成された２ブロックコポリマーまたは制御ラジカル重合もしくは非制御ラジカル重合により合成されたランダムコポリマーであってよい。
【００８１】
制御ラジカル重合（ＣＲＰ）は、調節可能なモル質量および低い多分子性指数を有する十分に規定されたポリマーおよびコポリマーを調製するための最適な方法である。本発明で使用することができる技術は例えば、参考文献［２８］に記載されている。
【００８２】
「リビング重合」とは、本明細書で使用される場合、停止反応も連鎖移動反応もなく、鎖に加えられる遊離モノマー分子が存在しつづける限り、ポリマー鎖が成長しつづける重合を指す。本発明では、リビング重合は、カチオン性またはアニオン性であってよい。このような方法は、例えば、参考文献［３０］または参考文献［２７］に記載されている。
【００８３】
モノマーは、重合工程の間に全て導入することができる。これらはまた、別々に、または混合物で、連続的に、または不連続的に導入することができる。また、補足的なモノマーを重合工程の終了時に導入して、所望のポリマー組成を得ることができる。
【００８４】
従来の重合方法の間に場合によって導入される添加物を、本発明の方法で使用することができる。例えば、当業者に知られている開始剤、連鎖移動剤、触媒、抗酸化剤および滑剤を使用することができる。
【００８５】
ある種の実施形態では、方法は、グラフェンを官能基の１個または複数のグラフトで官能化する工程をさらに含むことができる。グラフェンへの前記官能基の結合は、当業者に知られている有機化学の任意の適切な方法により実施することができる。グラフェンに官能基を結合させるか、または形成するために使用することができる方法は、例えば、参考文献［２３］または参考文献［３１］などの文献に記載されている。例えば、ポリエチレングリコール基または酸基のグラフトであってよい。このようなグラフトは、（ｉ）単離グラフェン平面の官能化を可能にし、かつ／または（ｉｉ）グラフェン平面間の相互作用を高め（ファンデルワールスタイプの結合、疎水性結合または水素結合）、このようなグラフェン平面を含む複合材料を強化する利点を有し得る。
【００８６】
１実施形態では、本発明の方法により得ることができるグラフェンおよび／またはグラフェン溶液を、キャパシターまたはトランジスターなどの電子または超小型電子部品を調製するために使用することができる。
【００８７】
ある種の実施形態では、本発明の方法により得ることができるグラフェンおよび／またはグラフェン溶液は、カーボンナノチューブを調製するために使用することができる。特に、本発明の方法により、還元グラフェン溶液、即ち、負に荷電しているグラフェン平面の溶液を得ることができる。グラフェン平面の表面上のこのような負の電荷は、静電反発力により、平面がスクロールするのを防いでいる。したがって、これらの溶液を酸化させると（例えば、空気への曝露により）、グラフェン平面はその電荷を失って、中性状態に戻る。すると、不安定な平面形態は、自発的に壊れて、スクロール形態（ナノスクロール）になる。したがって、例えば、空気に曝すことにより、本出願に記載のグラフェン溶液を酸化させることにより、カーボンナノチューブを得ることができる。カーボンナノチューブは、多層であってよい。出発原料であるグラファイトは豊富であるので、この方法により得られるナノチューブは、従来の方法（レーザーアブレーション、電気アークなど）により得られるものよりもはるかに安価であるという利点を有する。
【００８８】
複合材料を調製するためにグラフェンまたはグラフェン溶液を使用するある種の実施形態では、複合材料は、グラフェン粒子に加えて、複合材料で慣用的に使用される他の物質を含むことができる。例えば、複合材料は、本発明の方法により得ることができるグラフェンに加えて、カーボンナノチューブを含有してよい。このようなカーボンナノチューブは、慣用の製造方法により、例えば、レーザーアブレーションおよび／または電気アークにより得ることができる。これらは、参考文献［３２］、［３３］に記載されているよう
な極性非プロトン性溶媒中の溶液の形態であってよい。または、これらは、グラフェン溶液を再酸化させてナノスクロールを形成することによる本発明の方法から得ることができる。
【００８９】
本発明の方法により得ることができるグラフェンを包含する前記複合材料の組成物中で使用される充填材は、ナノメートルおよび／またはマイクロメートルサイズを有してよい。
【００９０】
「ナノメートルサイズの材料」は、本明細書中で使用される場合、そのサイズが、少なくとも１つの空間寸法において数ナノメートルである材料を指す。例えば、少なくとも１つの空間寸法での材料のサイズは、１〜２０ｎｍ、好ましくは１〜２ｎｍである。
【００９１】
「マイクロメートルサイズの材料」は、本明細書中で使用される場合、そのサイズが１〜１００マイクロメートルである材料を指す。
複合材料は、マイクロメートルサイズの充填材のみか、ナノメートルサイズの充填材のみか、またはマイクロおよびナノメートルサイズの充填材の混合物を含むことができる（例えば、同じ材料中にナノ−およびマイクロメートル充填材を含む複合材料が記載されている。参考文献［３４］参照）。
【００９２】
本文献に記載されている方法により、グラフェン分野における研究開発を妨げる現在の主な問題、即ち、試料の不足および適用の難しさが解決される。
２００４年以降、グラフェンは、その電子特性に刺激された関心により、数多くの研究をもたらしている［参考文献［１８］、［１９］］。しかしながら、これらの研究の多くは、試料を調製する難しさにより理論にとどまっている。他方で、グラファイト酸化物の還元による複合材料の初めての調査が報告されている（参考文献［３１］）。
【００９３】
本発明の発明者らは、グラファイト溶解方法を開発するまさに第一線の発明者らである。工業的観点から、グラフェン溶液を得る可能性は明らかに、ナノテクノロジーおよび複合材料工業において重要な要素である。それというのも、これは、この分野における技術的進歩を推進するための重大な要素であるためである。
【００９４】
ある種の実施形態では、本発明者らは、ＮＭＰ中に溶解することにより、グラファイト層間化合物の自発剥離を初めて得ることに成功した。そのこと自体で、この発見は、グラフェンの分野において２つの有望な道を開いている。即ち、グラフェン平面溶液の入手可能性は、ポリマーと混合することにより、またはグラフェン溶液中でその場で重合させることにより複合材料を調製するための幅広い展望を開いている。本発見により大規模に容易に実施することができる基材上でのグラフェン平面堆積は今や、日常的な技術になり得、グラフェンの電子工学を、自己集合、フィールドコーティングなどにより制御される堆積物と共に十分に探索することができる。
【００９５】
下記の実施例１に説明されている通り、式Ｋ（ＴＨＦ）ｙＣｘを有する三元ＧＩＣは、不活性雰囲気下にＴＨＦ中のナフタレンカリウム塩溶液（Ｋ＋Ｎａｐｈ−）中でグラファイトを還元することにより得られた。生じたＧＩＣを濾過により単離し、すすぎ、乾燥させ、Ｎ−メチルピロリドン（ＮＭＰ）に溶かした。遠心分離により不溶性凝集体を除去した後に、溶液が得られた。実施例１では、この赤く着色された溶液は、該当する溶媒中に溶けた還元グラフェン平面からなる。この溶液を空気に曝露すると、これは、直ちに透明な黄色になり、次いで、数日以内に無色になる。
【００９６】
通常、これらの溶液は着色されていて、特定の溶媒に溶けた還元グラフェン平面を含有する。これらの溶液を空気に曝露すると、これらは、例えば、数日以内に無色になる。
この発見は、グラファイトが、溶液に溶かすには安定しすぎている材料と見なされていたことにより、当業者の先入観に反している。本出願の方法の重要な１態様は部分的には、グラファイト層間化合物を極性溶媒に溶かしてみようとしたことにある。このことは、グラフェンの実験的研究において過去３０年にわたって考えられたことがなかったか、実行可能とは考えられなかった。
【００９７】
堆積されたグラファイト平面（還元グラファイト平面）は、ＮＭＰ中の前記グラフェン溶液を基材上で、なお不活性雰囲気下に乾燥させることにより得ることができる。これらのグラファイト平面は、電子工学または電気光学の分野で使用することができる。
【００９８】
乾燥させたら、堆積されたグラファイト平面を空気に曝露させることができる。図３は、乾燥させ、酸化させた後のＮＭＰ中の溶液の低解像度トンネル顕微鏡検査イメージ（ＳＴＭ）を示している。基材上に堆積している小さなプレートレットを観察することができる。これらのプレートレットは、グラフェン平面が炭素原子の列に沿って切断されている場合に予期される３０°の倍数の特徴的な角度を有する。加えて、高さ測定により、多くの物体が０．３５ｎｍの高さを有し、少数が、その２倍または３倍の高さを有することが示されている。これは、予測された高さ、即ち、０．３４ｎｍであるグラファイトにおける平面間の距離にまさに一致している（参考文献［３５］、参考文献［３６］）。
【００９９】
図４は、本発明の方法により、グラファイト電極をやすりですりつぶすことから生じたグラファイト粒子から得られた還元グラフェンのＮＭＰ溶液を液滴キャスティングすることにより得られたＨＯＰＧ基材上のグラフェン堆積物のトンネル顕微鏡検査画像（ＳＴＭ）を表している。図４の右上挿入部に示されている通り、ＨＯＰＧの表面とグラフェン平面との間の高さの差は、０．３６ｎｍであり、これは、予期された高さ、即ち、０．３４ｎｍであるグラファイトにおける平面間の距離に一致する。
【０１００】
本発明の方法は、上記で説明した通り、単離グラフェン平面を得ることを可能にするだけではなく、図５および６に示されているグラフェンストリップを得ることとも可能にすることを特記すべきである。このようなストリップは、長さ２０から１００マイクロメートルおよび幅≦１マイクロメートルであってよい。例えば、幅≦５００ｎｍ、≦１００ｎｍ、≦５０ｎｍまたは≦１０ｎｍものストリップを得ることができる。カーボンナノチューブおよびグラフェン平面と同様に、このようなストリップ、より特定すると、幅≦１０ｎｍであるストリップは、電子工学または電気光学の分野で使用することができる。（参考文献［４５］参照）。
【０１０１】
図５は、実施例５に従ってＳｉ／ＳｉＯ２ウェハ上に還元グラフェンのＮＭＰ溶液を浸漬コーティングすることにより得られたグラファイト堆積物の原子間力顕微鏡写真（ＡＦＭ）を示している。還元グラフェン溶液は、本発明の方法に従って膨張グラファイトから得た。この図では、約１．２ｎｍの平均厚さを有する３つの平行グラフェンストリップを見ることができる（０．８〜１．３ｎｍの高さ測定）。
【０１０２】
図６は、ニッケル変性表面雲母基材上に還元グラフェンのＮＭＰ溶液を浸漬コーティングすることにより得られたグラフェン堆積物の原子間力顕微鏡写真（ＡＦＭ）を示している（実施例５参照）。還元グラフェン溶液は、本発明の方法に従って膨張グラファイトから得た。この図では、図５に示されているものと同様のグラフェンストリップの末端を観察することができる。対象全体は、約４０マイクロメートルであるその長さ全体に沿って続き得る。雲母上に堆積されたこのグラフェンストリップの測定高さは、約０．４ｎｍであり、これは、グラフェン平面のほぼ理論厚さであることを特記すべきである。
【０１０３】
溶液などの対称環境中の単離グラフェン平面は、本質的に不安定である。
「対称環境」とは、グラフェン平面の両面が、それらが同じものを「見ている」ように同等であることと理解されたい。逆に、基材に堆積されたグラフェン平面は、２つの同等でない面を有する。即ち、一方の面は基材に接しており、他方の面は、その上の流体（ガスまたは溶液）と、または全体が真空下にある場合には真空と接触している。
【０１０４】
したがって、ファンデルワールス力の作用下では、グラフェン平面は自発的に曲がって、「ナノスクロール」またはスクロールされたカーボンナノチューブをもたらす（参考文献［３７］。カリウムで還元された後、グラファイト平面は負に荷電し、このことが、静電反発力により湾曲を妨げている。溶液を再酸化させれば、グラフェン平面はその電荷を失い、中性状態に戻る。すると、平面形態は自発的に壊れて、スクロールされた形態（ナノスクロール）になる。したがって、これらを基材に堆積させたら、グラフェン平面を再酸化させて、中性状態に戻すことができる：これらは、表面との相互作用により安定化する（機械的剥離の場合の通り（参考文献［１８］、［１９］）。
【０１０５】
ＳＴＭ画像は、この観点から決定的である（図３および４）：厚さが正確に、単一グラフェン平面で予期された厚さである多くの物体を見ることができる（グラファイトの面間隔を参照して０．３４ｎｍ）。少数のより厚い物体が２倍の厚さ（０．７ｎｍ）または３倍の厚さ（１．０５ｎｍ）を示し、これはそれぞれ、２つまたは３つのグラファイト平面に対応する（図３）。
【０１０６】
まとめると、グラフェン平面上の負電荷は、静電反発力により、平面がスクロールすることを妨げる。したがって、本発明の方法により得ることができるグラフェン溶液は、安定である。したがって、これらの溶液を用いることで、科学および工業界は、表面上の僅かな単離平面だけでなく、適切な溶媒（例えば、ＮＭＰ）中に溶解している無限の量のグラフェン平面を自由に使用することができるであろう。
【０１０７】
それとは逆に、溶液を空気に曝露すると、グラフェン平面は再酸化して、中性状態に戻り、平面のスクローリング（ナノスクロール）により、多層ナノチューブをもたらす。
したがって、本発明の方法は非常に有利に、単離グラフェン平面および／または単離グラフェンストリップの初の（本願発明者の知る限り）真の溶液をもたらす。
【０１０８】
これらの溶液は、２００４年以来世界的に進行しているグラフェンについての熾烈な研究努力に関して非凡な可能性を有する（参考文献［２２］）。ノボセロフ（Ｎｏｖｏｓｅｌｏｖ）らの方法は、当初のグラファイト剪断方法により表面上に僅かなグラフェン平面を得ることからなり、ここで、平面は、表面上で安定していて、このことにより、例えば、マトリックスにそれを導入するために後々取り扱うことが難しくなっている。
【０１０９】
しかしながら、本明細書を読めば当業者には分かる通り、本発明の主な利点の１つは、方法の簡単な実行および無限量の還元グラフェン平面を供給するその能力である。このようなグラフェン平面はさらに、荷電された形態でそれらを得ることができるという特殊性を有する。そのため、これらのグラフェンシートは相互に反発して、凝集し得ない。したがって、これらは、本発明の方法により溶液中で安定である。
【０１１０】
また、グラフェンは、カーボンナノチューブと同様に、非凡な特性を有することを特記すべきである（熱および電気伝導率、さらに機械的特性に関して）。電気的な観点から、電気はグラフェン中を容易に循環する。したがって、空間における利得に加えて、これは、トランジスター反応性に関しての利得もまた意味し得る。特に、カーボンナノチューブ配線と組み合わせたグラフェントランジスターは、情報処理工業に多大な利益をもたらすであろう。
【０１１１】
グラフェン前駆体としての安価なグラファイトの入手性により、現在カーボンナノチューブを使用しているものよりもはるかに安価な高機能性複合材料に到達することができる。
【０１１２】
さらに、第２の態様では、本発明の方法により得られるグラフェン平面の再酸化により、ナノスクロールタイプの多層カーボンナノチューブが得られる（スクロールでの巻き）。現在、重大な合成の努力が、多層ナノスクロールナノチューブに向けられている（アルケマ社（Ａｒｋｅｍａ）、バイエル社（Ｂａｙｅｒ）、トマス社（Ｔｈｏｍａｓ）、スワン社（Ｓｗａｎ）、ナノシル社（Ｎａｎｏｃｙｌ）など）。本出願に記載のグラフェン溶液は、高品質の代替溶液（不純物を含まない）を低コストで提供し、したがって、多層カーボンナノチューブが関与する多くの用途の開発を可能にするであろう。
【０１１３】
多層ナノスクロールナノチューブの合成に関して、工業的な観点から、特に、グラファイトは出発の際には非常に純粋であるので、安価で不純物を伴わないナノチューブを調製する可能性を得ることには、明らかに高い関心がある。考え得る用途範囲は、多層カーボンナノチューブを用いることが可能な用途の全てであろう。
【０１１４】
したがって、本文献を読めば当業者であれば理解する通り、本発明の方法により得られるグラフェンの溶液および／またはグラフェンモノシートの用途の多くは、その費用が今日でも非常に高いカーボンナノチューブでも考えられる用途に関係しよう。
【０１１５】
例えば、カーボンナノチューブと同様に、本発明の方法により得られるグラフェンの溶液および／またはグラフェンモノシートは、複合材料、水素電池、スーパーキャパシター、センサー、触媒、ＮＥＭＳ（ナノ電気化学系）および電子部品／ナノメートルサイズの系で使用することができる。
【０１１６】
センサーおよび信号処理に関しては一般に、シェディン（Ｓｃｈｅｄｉｎ）らによるＮａｔｕｒｅ  ｍａｇａｚｉｎｅにおいて２００７年７月２９日に公開された論文 （参考
文献［４４］）が証明している通りに、グラフェンは、その特殊な電子特性により、重大な財産であり得る。したがって、センサーにおける本方法により得ることができるグラフェンの使用は、本方法の用途範囲を、センサーがかなり頻繁に使用される輸送、原子力工業または健康管理などの多様な分野まで広げる。
【０１１７】
カーボンナノチューブなどのナノ構造材料は、強化材料において重要な用途を有する。複合材料の目的の１つは、鋼に代わり得る、優れた耐性がありながら軽量の材料を開発することである（参考文献［３８］）。任意の複合材料の弱点は、ポリマーマトリックス自体である。複合材料の基本的な目的は、超軽量材料のその特性を維持しつつ、ポリマーマトリックスを強化することである。ポリマーマトリックスにナノ材料を含浸させることにより、マトリックスからの荷重をナノ材料に移すことができる（参考文献［３９］）。既存の技術は、巨視的な炭素繊維を使用し、この場合、グラファイト微結晶は繊維の方向に配向されていて、繊維は、ポリマーマトリックス中に埋め込まれている（参考文献［４０］）。この技術の限界の１つは、複合材料の強度が増すにつれて、柔軟性がないために、その延性が低下することである。グラフェン平面の高い柔軟性により、ナノ複合材料における本発明の方法により得ることが得ることができるグラフェン平面の使用は、その柔軟性を低下させることなく、または、少なくとも、より低い程度でそれに影響を及ぼすことにより、複合材料の耐性を高めることができる。
【０１１８】
グラファイトをベースとする複合材料は、研究対象である。研究は、酸化され、次いで再還元されたグラファイトをポリマーに分散させることにより得られる複合材料を扱っている（参考文献［３１］）。著者らは、高い電気伝導度および熱伝導度性能を有する複合
材料を得た。しかしながら、スタンコヴィッチ（Ｓｔａｎｋｏｖｉｃｈ）らにより得られた／使用されたグラフェン平面は、酸化工程により損傷を受けた。逆に、電子をグラフェン平面に加えることを単に伴う本発明の方法は、それらがグラファイトであったままに、グラフェン平面の構造的完全性を保存している。
【０１１９】
加えて、グラファイトは莫大な量、純度で安価に入手可能であるので、本出願に記載の方法は、これらのグラフェン溶液をポリマーと混合することにより、安価な複合材料を考えることを可能にする。前記で述べた通り、このような複合材料は、グラフェン平面の非凡な機械的特性により、機械的強化材として高い可能性を有する（カーボンナノチューブのヤング率は、グラフェンのヤング率と異ならない）。
【０１２０】
強化要素（＝グラフェン）を温度、圧力、応力、化学環境などのプローブとして使用することもできる自己診断複合材料もまた、想定される。このような複合材料は、航空学または宇宙工業などの感知分野においても非常に有用であり得る。
【０１２１】
説明を目的として示されている添付の図により説明される通り、下記の実施例を読めば、当業者には、他の利点は容易に明らかだろう。
【図面の簡単な説明】
【０１２２】
【図１】本発明の１実施形態を説明する図。説明されている例では、ＴＨＦの存在下に、グラファイトをカリウム化合物（例えば、カリウムナフタレン塩）で還元して、グラファイト層間化合物を生じさせる。これを、例えば濾過により単離し、ＮＭＰなどの極性非プロトン性溶媒に溶かして、還元グラフェン溶液を形成する。
【図２】本出願の還元グラフェン溶液の特に２つの可能な用途、即ち、（ｉ）基材上のグラフェン平面の堆積物および（ｉｉ）複合材料を調製するためのポリマーまたはポリマー混合物への前記グラフェン平面の導入を示す図。
【図３】ＮＭＰ中のＫ（ＴＨＦ）ｙＣｘの溶液を乾燥させることにより得られた堆積物のトンネル顕微鏡検査画像（低解像度）を示す図。基材はＨＯＰＧグラファイト（高配向熱分解グラファイト）であり；ＮＭＰの溶液はアセトンで２倍に希釈されている。基材に対して大きなプレートレットの高さは、０．３５ナノメートルである。
【図４】グラファイト電極からのグラファイト粒子から得られた本発明の方法による還元グラフェンのＮＭＰ溶液を液滴キャスティングすることによるＨＯＰＧ基材上のグラフェン堆積物のトンネル顕微鏡検査画像（ＳＴＭ）。
【図５】Ｓｉ／ＳｉＯ２ウェハ上に還元グラフェンのＮＭＰ溶液を浸漬コーティングすることにより得られたグラフェン堆積物の原子間力顕微鏡画像（ＡＦＭ）。
【図６】ニッケル変性表面雲母上に還元グラフェンのＮＭＰ溶液を浸漬コーティングすることにより得られたグラフェン堆積物の原子間力顕微鏡写真（ＡＦＭ）。
【発明を実施するための形態】
【０１２３】
別段に述べられていない限り、実験は全て、不活性雰囲気、例えば、アルゴンまたは窒素下で実施する。特定すると、操作を、グローブボックス内、乾燥アルゴン雰囲気（Ｏ２含分＜１０ｐｐｍ、Ｈ２Ｏ含分＜１０ｐｐｍ）下で行う。
【実施例１】
【０１２４】
膨張グラファイトからのグラフェンカリウム塩の溶液の調製
ナフタレンカリウム塩（Ｎａｐｈ−Ｋ＋）の調製
光沢のある小片のカリウム３９ｍｇ（使用直前にメスで剥離）およびナフタレン１３３ｍｇ（約１ｍｍｏｌ）を即ち、約１：１のモル比で、蒸留ＴＨＦ約１００ｃｍ３に機械的な撹拌下に入れた。緑色に、次いで暗緑色に、最後に還流の数分後には黒色になるまで、溶液を還流加熱した。反応の完了を保証するために、溶液を２４時間還流下に維持した。
【０１２５】
Ｎａｐｈ−Ｋ＋の溶液を室温に冷却し、濾過して、溶液から起こり得る痕跡量の固体カリウムを除去した。
三元化合物Ｋ（ＴＨＦ）ｙＣｘの調製
上記で得られたＮａｐｈ−Ｋ＋溶液５５．８３３ｇ（Ｋ０．５２９ｍｍｏｌ含有）を膨張グラファイト５０．８ｍｇ（４．２３３ｍｍｏｌ）と反応させた（８／１のモル比で）。反応を室温で機械的撹拌下に一晩維持し、次いで、混合物を真空濾過して、炭酸塩材料を集め、次いでこれを、精製ＴＨＦですすぎ、完全に乾燥させた。ＴＨＦをカラム上、グローブボックス内で精製した（蒸留された溶媒と同等）。
【０１２６】
還元グラフェンのＮＭＰ溶液の調製
上記で得られた三元化合物５．７ｍｇを脱酸素化ＮＭＰ２ｇに溶かした。溶媒への三元化合物の溶解を室温で機械的撹拌下に実施した。数時間後に、溶液は既に着色していた（即ち、赤色）。しかしながら、不溶性フラクションを分離するために溶液を遠心分離する前に（遠心分離条件：２８００ｇ、６０分）、溶解反応を２４時間続けた。沈降後、還元グラファイトの均一な溶液が得られ、これは、目に見える凝集体は何ら包含していなかった。
【０１２７】
この実施例では、還元グラフェンのＮＭＰ溶液は、赤色であったが、これは、空気と接触すると、黄色になった。
【実施例２】
【０１２８】
ＨＯＰＧ（高配向熱分解グラファイト）からのグラフェンカリウム塩溶液の調製
実施例１と同様の条件およびプロトコルを使用したが、但し、出発グラファイトはＨＯＰＧ（高配向熱分解グラファイト）であった。
【実施例３】
【０１２９】
機械的摩耗により得られたマイクロメートルグラファイトからのグラフェンカリウム塩溶液の調製
実施例１と同様の条件およびプロトコルを使用したが、但し、出発グラファイトは、機械的摩耗により（例えば、グラファイト電極をやすりで削ることにより）得られた１マイクロメートルに近い粒径を有するグラファイトであった。
【実施例４】
【０１３０】
天然グラファイトからのグラフェンカリウム塩溶液の調製
実施例１と同様の条件およびプロトコルを使用したが、但し、出発グラファイトは天然グラファイト（ソシエテ  ナショナル  デ  グラファイト（ｓｏｃｉｅｔｅ  Ｎａｃｉｏｎａｌ  ｄｅ  Ｇｒａｆｉｔｅ）、ブラジル所在）であった。
【実施例５】
【０１３１】
ＨＯＰＧ、雲母およびＳｉ／ＳｉＯ２ウェハ上のグラフェン堆積物
ａ）グラファイト層間三元化合物の調製
様々な実験を、様々な供給源からのグラファイト粉末から実施した。各実験で、次のプロトコルを使用した：
参考文献［３２］により公開された実験プロトコルに従って、グラファイト粉末をＴＨＦ中のナフタレンカリウム溶液と、８／１のＣ／Ｋモル比を使用して混合した。反応混合物を不活性雰囲気下に、機械的に撹拌しながら維持した。２４時間後に、混合物をＰＶＤＦ膜（０．４５マイクロメートル）上で真空濾過して、炭酸塩材料を集め、次いでこれを、精製ＴＨＦですすぎ、完全に乾燥させた。
【０１３２】
使用されたグラファイトの種類は次の通りであった：
−  ＨＯＰＧ
−  天然グラファイト
−  膨張グラファイト
−  グラファイト電極をやすりで削り取ることにより得られたグラファイト粒子。
【０１３３】
ｂ）還元グラフェンのＮＭＰ溶液の調製および分析
上記ａ）に含有される三元化合物をＮＭＰ（約０．５ｍｇ／ｍｌ）に不活性雰囲気下、室温で撹拌しながら溶かした。２４時間後に、溶液を１分当たり４０００回転で６０分間遠心分離して、グラファイト塩溶液から不溶性材料を分離した。着色した上相は、ＮＭＰ中の還元グラフェン溶液を表している。この溶液は、空気に曝露されると無色になった。
【０１３４】
様々な溶液（即ち、様々なグラファイト源からの）の元素分析。カリウム含分を、Ｐｅｒｋｉｎ  Ｅｌｍｅｒ  ３１００  原子吸光（ＡＡＳ）およびフレーム放射分光計で、直線較正法を使用して決定した。このタイプの分析に随伴する誤差マージンは、５％で評価される。溶液の元素分析により、３６ｐｐｍのカリウム含分が示された（標準偏差±１０％）。式Ｋ（ＴＨＦ）ｘＣ２４（ｘ＝１〜３）では、溶解グラフェン炭素の全濃度は、０．２６ｍｇＣ／ｍｌに達することができ、これは、ｘの値に応じて、溶解材料０．３６から０．４９ｍｇ／ｍｌに対応する。
【０１３５】
グラフェン溶液を空気に曝露すると、これらは、約２日後に無色になった。
光学顕微鏡法で溶液を分析すると、凝集体は示されなかったのに対して、酸化溶液は、寸法約２０マイクロメートルの凝集体を示した。
【０１３６】
ｃ）基材上での溶液の堆積物の調製および分析
様々な種類の基材上で、基材を溶液中でアルゴン雰囲気下に約１５から３０分間浸漬コーティングし、次いで、ＮＭＰ、アセトン、水およびイソプロパノールですすぐ（まだアルゴン雰囲気下に）ことにより、上記ｂ）で得られた溶液の堆積を実施した。次いで、基材をグローブボックスから取り出し、真空下、２００℃で４８時間完全に乾燥させた。
【０１３７】
使用された基材は次の通りである：
−  ＳｉＯ２
−  ＨＯＰＧ（「高配向熱分解グラファイト」）
−ニッケル変性表面を有する白雲母タイプの雲母
−Ｓｉ／Ｓｉｏ２ウェハ（「Ｓｕｒｆｓ」、ナノラン（Ｎａｎｏｌａｎｅ）、フランス所在）
ＳｉＯ２またはＨＯＰＧウェハ上で製造された堆積物のＸＰＳ分析により、痕跡量の窒素は検出されず、このことは、すすぎ工程により全てのＮＭＰが除去されたことを示していた。カリウムは検出されなかった。Ｃ６０およびナノチューブとの類似により、カリウムイオンは、周囲空気に曝露されると、酸化物または水酸化物を形成し、これらもまた、すすぎ工程の間に除去されると推測される。
【０１３８】
グラフェン堆積物を、原子間力顕微鏡法（ＡＦＭ）、雰囲気走査トンネル顕微鏡法（ＳＴＭ）、多重干渉法（ＭＢＩ）、光学顕微鏡法、Ｘ線光電子分光法（ＸＰＳ）、高解像度透過型電子顕微鏡法（ＨＲＴＥＭ）およびラマン分光法により特性決定した。上述の各技術により、分析された基材上でのグラフェン平面堆積物の存在が明らかになった。
【０１３９】
予備的な導電率試験を、上記の通り調製された溶液中で浸漬コーティングされた組み合わせ浸漬コーティングされた電極で実施した。室温曲線Ｉ−Ｖは、２個の異なるデバイスで、抵抗２３５および３７０オームと一次的であった。このことは、堆積物の導電性を示
している。
【０１４０】
干渉分光法：
グラフェン試料を、白雲母タイプで４ｍｍ未満の均一な厚さを有する新たに割られた雲母片上に浸漬コーティングしたが、この白雲母タイプの雲母片を、４５ｎｍ厚の銀層（シグマ−アルドリッチ（Ｓｉｇｍａ−Ａｌｄｒｉｃｈ）９９．９９９９％）で熱蒸着により予め被覆しておいた。負に荷電しているグラフェン平面の吸着を容易にするために、雲母表面を１００ｎＭのＮｉＣｌ２水溶液中に予め３０分間液浸させ、次いで乾燥させて、Ｎｉ２＋イオンと還元グラフェンシートの剥離された面に存在するカリウムイオンとのイオン交換を促進して、雲母表面を正に分極させる（参考文献［４６］）。次いで、雲母−グラフェン堆積物を第２の銀半反射層で、熱蒸着により被覆した。
【０１４１】
ＡＦＭ
堆積を上記の通りに行ったが、但し、銀層でのコーティング工程を省き、マルチモードＡＦＭ顕微鏡によりタッピング法で観察した（ビーコ（Ｖｅｅｃｏ））。
【０１４２】
トンネル顕微鏡法：
堆積物を、新たに割られたＨＯＰＧ上に液滴キャスティングにより製造した。ＨＯＰＧウェハの表面を、堆積物を製造する直前に観察し、その品質および清浄度に関して検査した。低解像度および高解像度画像をそれぞれ、ナノスコープ（Ｎａｎｏｓｃｏｐｅ）ＩＩＩおよびＩＩ装置で得た。
【０１４３】
光学顕微鏡法：
特殊なＳｉ／ＳｉＯ２ウェハ（「Ｓｕｒｆｓ」、ナノラン（Ｎａｎｏｌａｎｅ）、フランス所在）を浸漬することにより、堆積物を調製した。
【実施例６】
【０１４４】
ＭｏＳ２ウェハ上のグラフェン堆積物
還元グラフェンのＮＭＰ溶液を、実施例５のａ）およびｂ）に記載されている実験プロトコルに従って得た。次いで、グラフェン堆積物を、還元グラフェン溶液をＭｏＳ２ウェハに浸漬コーティングまたは液滴キャスティングすることにより製造した。
【０１４５】
本出願および上記の説明のための実施例を読めば、当業者には、本方法が全般的な範囲を有し、全てのグラファイトに適用可能であることが理解されるであろう。
参考文献のリスト
【０１４６】
【表１】
2015013803.tif 000009
2015013803.tif 000010
2015013803.tif 000011
2015013803.tif 000012
【図１】
2015013803.tif 000014
【図２】
2015013803.tif 000015
【図３】
2015013803.tif 000016
【図４】
2015013803.tif 000017
【図５】
2015013803.tif 000018
【図６】
2015013803.tif 000019
【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
負に荷電しているグラフェンシートの溶液を調製する方法であって、不活性雰囲気下で実施される以下の工程：
ａ）グラファイトを還元して、グラファイト層間化合物を生じさせる工程と、
ｂ）該グラファイト層間化合物を、極性非プロトン性溶媒に溶解して、負に荷電しているグラフェンシートの溶液を生じさせる工程と
を含むことを特徴とする、方法。